КОМПОЗИЦИЯ ТОНЕРА С РАЗДЕЛИТЕЛЬНЫМИ ЧАСТИЦАМИ, ОБРАБОТАННЫМИ АГЕНТОМ РЕГУЛИРОВАНИЯ ЗАРЯДА

1. Частица тонера, содержащая сердцевину и оболочку, причем оболочка содержит разделительные частицы, обработанные агентом регулирования заряда, которые формируют выступы на поверхности частицы тонера.
2. Частица тонера по п.1, которая получает заряд, величина которого превышает примерно 35 мкК/г в среде с температурой 80°F и относительной влажностью 80-85%, превышает примерно 65 мкК/г в среде с температурой 70°F и относительной влажностью 50% и превышает примерно 85 мкК/г в среде с температурой 70°F и относительной влажностью 10%.
3. Частица тонера по п.1, для которой разделительные частицы выбирают из группы, состоящей из латексных частиц, полимерных частиц и частиц из алкилтриалкоксисилана.
4. Частица тонера по п.1, в которой в качестве разделительных частиц используются латексные частицы, содержащие материал, выбираемый из группы, состоящей из каучука, акрилового, стирольно-акрилового, фтористого и полиэфирного латекса.
5. Частица тонера по п.1, в которой в качестве разделительных частиц используются полимерные частицы, содержащие материал, выбираемый из группы, состоящей из полиметилметакрилата, фтористого полиметилметакрилата, поливинилиденфторида, политетрафторэтилена и меламина.
6. Частица тонера по п.1, в которой разделительные частицы содержат материал, выбираемый из группы, состоящей из метилтриметоксисилана, винилтриметоксисилана, тетраметоксисилана, метилтриэтоксисилана, винилтриэтоксисилана, тетраэтоксисилана, тетра-n-пропоксисилана, тетра-i-пропоксисилана, тетра-n-бутоксисилана, тетра-сек-бутоксисилана и тетратретбутоксисилана.
7. Частица тонера по п.1, в которой агент регулирования заряда выбирают из группы, состоящей из четвертичных соединений аммония, соединений органических сульфатов и сульфонатов, тетрафторборатов цетилпиридиния, метилсульфата дистеарил диметиламмония, солей алюминия, солей цинка и триариламинов.
8. Частица тонера по п.1, в которой разделительные частицы, обработанные агентом регулирования заряда, имеют средние размеры от примерно 50 нм до примерно 1500 нм.
9. Частица тонера по п.1, содержащая также краситель, и/или воск, и/или отверждающую добавку, и/или добавку регулирования заряда, и/или ПАВ.
10. Частица тонера по п.1, которую получают способом эмульсионной агрегации.
11. Частица тонера по п.1, минимальная температура плавления которой находится в диапазоне от примерно 90°С до примерно 140°С.
12. Частица тонера, содержащая сердцевину, оболочку и разделительные частицы, обработанные агентом регулирования заряда, причем частица тонера получает заряд, величина которого превышает примерно 35 мкК/г в среде с температурой 80°F и относительной влажностью 80-85%, превышает примерно 65 мкК/г в среде с температурой 70°F и относительной влажностью 50% и превышает примерно 85 мкК/г в среде с температурой 70°F и относительной влажностью 10%.
13. Способ получения частиц тонера, включающий:
формирование суспензии путем смешивания первой эмульсии, содержащей смолу, со следующими необязательными компонентами: воск, краситель, поверхностно-активное вещество, коагулянт и одна или несколько дополнительных добавок;
нагревание суспензии для формирования в ней агрегированных частиц;
формирование оболочки на агрегированных частицах путем добавления к суспензии второй эмульсии, содержащей смолу;
добавление к суспензии разделительных частиц, обработанных агентом регулирования заряда, на стадии формирования оболочки для формирования в ней выступов;
прекращение процесса агрегации частиц путем регулируемого изменения уровня pH;
нагревание агрегированных частиц в суспензии для осуществления коалесценции частиц в частицы тонера и
необязательно промывку и сушку частиц тонера.
14. Способ по п.13, в котором частицы тонера получают заряд, величина которого превышает примерно 35 мкК/г в среде с температурой 80°F и относительной влажностью 80-85%, превышает примерно 65 мкК/г в среде с температурой 70°F и относительной влажностью 50% и превышает примерно 85 мкК/г в среде с температурой 70°F и относительной влажностью 10%.
15. Способ по п.13, в котором разделительные частицы, обработанные агентом регулирования заряда, добавляют к суспензии на стадии формирования оболочки после формирования ее первой части, но до завершения ее полного формирования.
16. Способ по п.13, в котором разделительные частицы, обработанные агентом регулирования заряда, добавляют к суспензии на стадии формирования оболочки после формирования ее части, которая составляет от примерно 10% до примерно 80% полностью сформированной оболочки.
17. Способ по п.13, для которой разделительные частицы выбирают из группы, состоящей из латексных частиц, полимерных частиц и частиц из алкил триалкоксисилана.
18. Способ по п.13, в которой агент регулирования заряда выбирают из группы, состоящей из четвертичных соединений аммония, соединений органических сульфатов и сульфонатов, тетрафторборатов цетилпиридиния, метилсульфата дистеарил диметиламмония, солей алюминия, солей цинка и триариламинов.
19. Способ по п.13, в которой разделительные частицы, обработанные агентом регулирования заряда, имеют средние размеры от примерно 50 нм до примерно 1500 нм.
20. Способ по п.13, в которой разделительные частицы, обработанные агентом регулирования заряда, формируют путем перемешивания разделительных частиц с агентом регулирования заряда в растворе.